(57)【要約】  第一層及び第二層を備える複層フィルムを製造するためのダイスであって、前記ダイスが、第一層形成用の溶融樹脂を供給されうる第一マニホールドと、前記第一マニホールドから下流へ伸びる第一流路と、第二層形成用の溶融樹脂を供給されうる第二マニホールドと、前記第二マニホールドから下流へ延びる第二流路と、前記第一流路及び前記第二流路が合流する合流部と、前記合流部から下流へ延びる合流流路と、前記合流流路の下流に形成されて、前記合流部で合流した前記第一層形成用の溶融樹脂及び前記第二層形成用の溶融樹脂を連続的に吐出しうるリップ部とを備え、前記第一流路が、調整流路部を備え、前記リップ部の隙間の大きさに対する前記調整流路部の隙間の大きさの比が、３．０以下である、ダイス。
2014142034.tif 000002
【特許請求の範囲】
【請求項１】
第一層及び第二層を備える複層フィルムを製造するためのダイスであって、
前記ダイスが、
第一層形成用の溶融樹脂を供給されうる第一マニホールドと、
前記第一マニホールドから下流へ伸びる第一流路と、
第二層形成用の溶融樹脂を供給されうる第二マニホールドと、
前記第二マニホールドから下流へ延びる第二流路と、
前記第一流路及び前記第二流路が合流する合流部と、
前記合流部から下流へ延びる合流流路と、
前記合流流路の下流に形成されて、前記合流部で合流した前記第一層形成用の溶融樹脂及び前記第二層形成用の溶融樹脂を連続的に吐出しうるリップ部とを備え、
前記第一流路が、調整流路部を備え、
前記リップ部の隙間の大きさに対する前記調整流路部の隙間の大きさの比が、３．０以下である、ダイス。
【請求項２】
前記調整流路部の温度を調整できるヒーターを備える、請求項１記載のダイス。
【請求項３】
前記調整流路部の隙間の大きさが、前記第一流路の前記調整流路部の直ぐ上流の部分の隙間の大きさよりも小さい、請求項１又は２記載のダイス。
【請求項４】
前記調整流路部の隙間の大きさを調整できる流路隙間制御部を備える、請求項１〜３のいずれか一項に記載のダイス。
【請求項５】
前記第一流路が、前記第一マニホールドとの接続部分にプリランドを備え、
前記プリランドの隙間の大きさは、前記第一流路の前記プリランドの直ぐ下流の部分の隙間の大きさよりも小さく、
前記調整流路部の隙間の大きさが、前記プリランドの隙間の大きさよりも小さい、請求項１〜４のいずれか一項に記載のダイス。
【請求項６】
前記第一層が、前記複層フィルムの最外層である、請求項１〜５のいずれか一項に記載のダイス。
【請求項７】
前記ダイスが、第三層形成用の溶融樹脂を供給されうる第三マニホールドと、前記第三マニホールドから下流へ延びる第三流路とを備え、
前記合流部に、前記第三流路が合流し、
前記リップ部が、前記第三層形成用の溶融樹脂を連続的に吐出しうる、請求項１〜６のいずれか一項に記載のダイス。
【請求項８】
請求項１〜７のいずれか一項に記載のダイスを用いて、第一層及び第二層を備える複層フィルムを製造する複層フィルムの製造方法であって、
前記第一マニホールドに前記第一層形成用の溶融樹脂を供給すること、
前記第二マニホールドに前記第二層形成用の溶融樹脂を供給すること、及び、
前記リップ部から前記第一層形成用の溶融樹脂及び前記第二層形成用の溶融樹脂を連続的に吐出させること、を含む、複層フィルムの製造方法。
【請求項９】
請求項７記載のダイスを用いて、第一層、第二層及び第三層を備える複層フィルムを製造する複層フィルムの製造方法であって、
前記第一マニホールドに前記第一層形成用の溶融樹脂を供給すること、
前記第二マニホールドに前記第二層形成用の溶融樹脂を供給すること、
前記第三マニホールドに前記第三層形成用の溶融樹脂を供給すること、及び、
前記リップ部から前記第一層形成用の溶融樹脂、前記第二層形成用の溶融樹脂及び前記第三層形成用の溶融樹脂を連続的に吐出させること、を含む、複層フィルムの製造方法。
【請求項１０】
前記第一層の厚みと前記第二層の厚みとの比が、１／２５以上１／１０以下である請求項８又は９記載の製造方法。
【発明の詳細な説明】
【技術分野】
【０００１】
本発明は、ダイス及びそのダイスを用いた複層フィルムの製造方法に関する。
【背景技術】
【０００２】
例えば液晶表示装置等の画像表示装置には、通常、各種光学フィルムが用いられている。その光学フィルムの一例として、位相差フィルムが挙げられる。このような位相差フィルムとして、種類が異なる樹脂で形成した複数の層を備える複層フィルムが用いられることがある。【０００３】
一般に、複層フィルムに含まれる層に厚みムラが生じた場合には、その複層フィルムの光学特性が面内で均一でなくなる。そのため、複層フィルムに含まれる層の厚みムラは、例えば表示ムラ及び光漏れ等の原因となる可能性がある。そこで、前記の複層フィルムにおいては、層の厚みを面内で均一にすることにより、厚み精度を高めることが求められる。【０００４】
複層フィルムの製造方法の一つに、溶融押し出し法がある。この溶融押し出し法で製造される複層フィルムにおいて、前記の厚みムラは、フィルムの幅方向において生じ易い傾向がある。これに対し、特許文献１，２では、この複層フィルムに含まれる層の厚み精度をフィルムの幅方向において高めるための技術が提案されている。
【先行技術文献】
【特許文献】
【０００５】
【特許文献１】特許第３５６４６２３号公報
【特許文献２】特開２００６−２３１７６３号公報
【発明の概要】
【発明が解決しようとする課題】
【０００６】
ところが、近年は液晶表示装置に対する要求水準が高度になってきている。そのため、特許文献１及び２に記載のような従来の技術では、近年の高度な要求に応えられるほどに複層フィルムに含まれる層の厚み精度を高めることは、難しくなってきた。中でも、厚みが異なる複数の層を備える複層フィルムにおいては、厚みが薄い層の厚み精度をフィルムの幅方向において高めることが特に困難である。そのため、複数の樹脂の層を備える複層フィルムにおいて、層の厚み精度を幅方向で高められる技術の開発が求められていた。【０００７】
本発明は前記の課題に鑑みて創案されたもので、幅方向における厚み精度に優れる層を備える複層フィルムを製造できるダイス、及び、幅方向における厚み精度に優れる層を備える複層フィルムの製造方法を提供することを目的とする。
【課題を解決するための手段】
【０００８】
本発明者は上述した課題を解決するべく鋭意検討した結果、ダイスのマニホールドと合流部との間に、リップ部の隙間の大きさを基準として所定範囲の大きさの隙間を有する流路部（調整流路部）を設けることにより、複層フィルムの層の厚み精度を向上させられることを見出し、本発明を完成させた。
すなわち、本発明は以下の通りである。【０００９】
〔１〕  第一層及び第二層を備える複層フィルムを製造するためのダイスであって、
前記ダイスが、
第一層形成用の溶融樹脂を供給されうる第一マニホールドと、
前記第一マニホールドから下流へ伸びる第一流路と、
第二層形成用の溶融樹脂を供給されうる第二マニホールドと、
前記第二マニホールドから下流へ延びる第二流路と、
前記第一流路及び前記第二流路が合流する合流部と、
前記合流部から下流へ延びる合流流路と、
前記合流流路の下流に形成されて、前記合流部で合流した前記第一層形成用の溶融樹脂及び前記第二層形成用の溶融樹脂を連続的に吐出しうるリップ部とを備え、
前記第一流路が、調整流路部を備え、
前記リップ部の隙間の大きさに対する前記調整流路部の隙間の大きさの比が、３．０以下である、ダイス。
〔２〕  前記調整流路部の温度を調整できるヒーターを備える、〔１〕記載のダイス。
〔３〕  前記調整流路部の隙間の大きさが、前記第一流路の前記調整流路部の直ぐ上流の部分の隙間の大きさよりも小さい、〔１〕又は〔２〕記載のダイス。
〔４〕  前記調整流路部の隙間の大きさを調整できる流路隙間制御部を備える、〔１〕〜〔３〕のいずれか一項に記載のダイス。
〔５〕  前記第一流路が、前記第一マニホールドとの接続部分にプリランドを備え、
前記プリランドの隙間の大きさは、前記第一流路の前記プリランドの直ぐ下流の部分の隙間の大きさよりも小さく、
前記調整流路部の隙間の大きさが、前記プリランドの隙間の大きさよりも小さい、〔１〕〜〔４〕のいずれか一項に記載のダイス。
〔６〕  前記第一層が、前記複層フィルムの最外層である、〔１〕〜〔５〕のいずれか一項に記載のダイス。
〔７〕  前記ダイスが、第三層形成用の溶融樹脂を供給されうる第三マニホールドと、前記第三マニホールドから下流へ延びる第三流路とを備え、
前記合流部に、前記第三流路が合流し、
前記リップ部が、前記第三層形成用の溶融樹脂を連続的に吐出しうる、〔１〕〜〔６〕のいずれか一項に記載のダイス。
〔８〕  〔１〕〜〔７〕のいずれか一項に記載のダイスを用いて、第一層及び第二層を備える複層フィルムを製造する複層フィルムの製造方法であって、
前記第一マニホールドに前記第一層形成用の溶融樹脂を供給すること、
前記第二マニホールドに前記第二層形成用の溶融樹脂を供給すること、及び、
前記リップ部から前記第一層形成用の溶融樹脂及び前記第二層形成用の溶融樹脂を連続的に吐出させること、を含む、複層フィルムの製造方法。
〔９〕  〔７〕記載のダイスを用いて、第一層、第二層及び第三層を備える複層フィルムを製造する複層フィルムの製造方法であって、
前記第一マニホールドに前記第一層形成用の溶融樹脂を供給すること、
前記第二マニホールドに前記第二層形成用の溶融樹脂を供給すること、
前記第三マニホールドに前記第三層形成用の溶融樹脂を供給すること、及び、
前記リップ部から前記第一層形成用の溶融樹脂、前記第二層形成用の溶融樹脂及び前記第三層形成用の溶融樹脂を連続的に吐出させること、を含む、複層フィルムの製造方法。
〔１０〕  前記第一層の厚みと前記第二層の厚みとの比が、１／２５以上１／１０以下である〔８〕又は〔９〕記載の製造方法。
【発明の効果】
【００１０】
本発明のダイスによれば、幅方向における厚み精度に優れる層を備える複層フィルムを製造できる。
本発明の複層フィルムの製造方法によれば、層の厚み精度に優れる複層フィルムを製造できる。
【図面の簡単な説明】
【００１１】
【図１】図１は、本発明の一実施形態に係るダイスを、第一流路の幅方向に対して垂直な平面で切った断面を模式的に示す断面図である。
【図２】図２は、本発明の一実施形態に係るダイスを図１のII−II線で示す平面で切った断面を模式的に示す断面図である。
【図３】図３は、本発明の一実施形態に係るダイスを図１のIII−III線で示す平面で切った断面を模式的に示す断面図である。
【図４】図４は、本発明の一実施形態に係る調整ボルトを、調整ボルトの軸方向に平行な平面で切った断面を模式的に示す断面図である。
【図５】図５は、本発明の一実施形態に係るダイスを用いて製造される複層フィルムの断面を模式的に示す断面図である。
【発明を実施するための形態】
【００１２】
以下、例示物及び実施形態を挙げて本発明について詳細に説明するが、本発明は以下に挙げる例示物及び実施形態に限定されるものではなく、本発明の請求の範囲及びその均等の範囲を逸脱しない範囲において任意に変更して実施しうる。
【００１３】
以下の説明において、固有複屈折が正であるとは、延伸方向の屈折率がそれに直交する方向の屈折率よりも大きくなることを意味する。また、固有複屈折が負であるとは、延伸方向の屈折率がそれに直交する方向の屈折率よりも小さくなることを意味する。固有複屈折の値は誘電率分布から計算することができる。
【００１４】
また、フィルムが「長尺」とは、幅に対して、少なくとも５倍以上の長さを有するものをいい、好ましくは１０倍若しくはそれ以上の長さを有し、具体的にはロール状に巻き取られて保管又は運搬される程度の長さを有するものをいう。
【００１５】
さらに、ＭＤ方向（ｍａｃｈｉｎｅ  ｄｉｒｅｃｔｉｏｎ）は、製造ラインにおけるフィルムの流れ方向であり、通常はフィルムの長手方向及び縦方向と平行である。さらに、ＴＤ方向（ｔｒａｖｅｒｓｅ  ｄｉｒｅｃｔｉｏｎ）は、フィルム面に平行な方向であって、ＭＤ方向に垂直な方向であり、通常はフィルムの幅方向及び横方向と平行である。
【００１６】
［１．実施形態］
図１は、本発明の一実施形態に係るダイス１０を、第一流路の幅方向に対して垂直な平面で切った断面を模式的に示す断面図である。
図１に示すように、本発明の第一実施形態に係るダイス１０はダイス本体１００を備える。このダイス本体１００は、例えば、ダイス鋼、ステンレス鋼（ＳＵＳ）などで構成しうる。ダイス鋼としては、例えば、ＳＫＤ系熱間ダイス鋼（熱伝導率：約３０Ｗ／ｍ℃）等を用いうる。また、ステンレス鋼としては、例えば、ＳＵＳ４２０Ｊ２（熱伝導率：約２５Ｗ／ｍ℃）等を用いうる。
【００１７】
ダイス本体１００には、溶融樹脂が流れうる流路として、第一供給路１１０、第一マニホールド１２０、第一流路１３０、第二供給路２１０、第二マニホールド２２０、第二流路２３０、第三供給路３１０、第三マニホールド３２０、第三流路３３０、合流部４１０、合流流路４２０及びリップ部４３０が形成されている。このうち、第一供給路１１０、第一マニホールド１２０及び第一流路１３０は第一層形成用の溶融樹脂が流れうる流路部分であり、第二供給路２１０、第二マニホールド２２０及び第二流路２３０は第二層形成用の溶融樹脂が流れうる流路部分であり、第三供給路３１０、第三マニホールド３２０及び第三流路３３０は第三層形成用の溶融樹脂が流れうる流路部分である。また、合流部４１０、合流流路４２０及びリップ部４３０は、第一層形成用の溶融樹脂、第二層形成用の溶融樹脂及び第三層形成用の溶融樹脂がいずれも層状になって流れうる流路部分である。
【００１８】
（第一層形成用の溶融樹脂が流れうる流路）
第一供給路１１０は、ダイス本体１００の外部に開口した流路部分である。この第一供給路１１０には、押出機等の樹脂供給装置によって第一層形成用の溶融樹脂が供給されうるようになっている。そして、第一供給路１１０は、ダイス１０の外部から供給される溶融樹脂を取り込み、取り込んだ溶融樹脂を第一マニホールド１２０に送るようになっている。
【００１９】
第一マニホールド１２０は、第一供給路１１０の下流に接続された流路部分である。この第一マニホールド１２０には、第一供給路１１０を通じて、第一層形成用の溶融樹脂が供給されうるようになっている。
【００２０】
図２は、本発明の一実施形態に係るダイス１０を図１のII−II線で示す平面で切った断面を模式的に示す断面図である。図２に示すように、第一マニホールド１２０は、第一供給路１１０より流路幅方向に広がって形成されている。これにより、第一マニホールド１２０に供給された溶融樹脂は、流路幅方向の全体に送られるようになっている。ここで、流路幅方向は、図１においては紙面の法線方向を示し、図２においては横方向を示す。
また、図２に示すように、第一マニホールド１２０は、流路幅方向の端部に近い位置ほど下流に下がるように形成されている。これにより、第一マニホールド１２０に供給された溶融樹脂を、効率よく、流路幅方向の端部にまで行き渡らせることができるようになっている。
【００２１】
図１に示すように、第一マニホールド１２０の下流には、第一マニホールド１２０から下流に延びるように、第一流路１３０が接続されている。これにより、第一マニホールド１２０に供給された溶融樹脂は、この第一流路１３０に流れ込めるようになっている。
【００２２】
第一流路１３０の第一マニホールド１２０との接続部分には、第一プリランド１３１が形成されている。第一プリランド１３１の隙間の大きさＡＰ１は、第一流路１３０の第一プリランド１３１の直ぐ下流の部分１３２の隙間の大きさＡ１３２よりも小さくなっている。ここで流路の「隙間の大きさ」とは、別に断らない限り流路の深さ方向の大きさを指し、フィルム又は層の厚み方向に対応している。この流路深さ方向は、図１においては横方向を示し、図２においては紙面の法線方向を示す。このように第一プリランド１３１においては流路断面積が小さくなっているので、この第一プリランド１３１を流れる溶融樹脂には大きな抵抗がかかるようになっている。
【００２３】
図２に示すように、第一プリランド１３１は、第一流路１３０の流路幅方向の中央部を頂部として上流に張り出している。そのため、第一プリランド１３１を流れる溶融樹脂は、流路幅方向の中央部においては第一プリランド１３１内を長い距離で流通し、流路幅方向の端部に近い位置ほど第一プリランド１３１内を短い距離で流通するようになっている。
【００２４】
第一流路１３０の幅方向中央部は、第一供給路１１０の直下に当たるため、供給される溶融樹脂の圧力が大きい。また、第一流路１３０の幅方向端部は、第一供給路１１０から遠いため、供給される溶融樹脂の圧力が小さい。そのため、溶融樹脂は第一流路１３０の幅方向中央部に多く流れようとするので、何ら対策を施さない場合には、得られる複層フィルムの第一層において幅方向の中央部が厚くなる傾向がある。これに対し、前記のような第一プリランド１３１を設けたことにより、第一プリランド１３１の幅方向中央部を流れる溶融樹脂には大きな抵抗が長い距離だけかかり、第一プリランド１３１の幅方向端部を流れる溶融樹脂には大きな抵抗は短い距離だけしかかからなくできる。これにより、第一マニホールド１２０から第一流路１３０に流れ込む溶融樹脂の量を流路幅方向で均一にして、得られる複層フィルムにおいて第一層の厚み精度を幅方向で向上させることができるようになっている。
【００２５】
図１に示すように、第一流路１３０は、第一調整流路部１３３を備える。この第一調整流路部１３３は、第一流路１３０において、所定の範囲の大きさの隙間を有する部分である。具体的な第一調整流路部１３３の隙間の大きさＡＣ１は、リップ部４３０の隙間の大きさＡＬに対する第一調整流路部１３３の隙間の大きさＡＣ１の比ＡＣ１／ＡＬが、所定の範囲に収まるように設定しうる。具体的な前記の比ＡＣ１／ＡＬの範囲は、通常３．０以下、好ましくは２．０以下である。このような第一調整流路部１３３を、第一マニホールド１２０より下流かつ合流部４１０より上流に設けたことにより、得られる複層フィルムにおいて、第一層の厚み精度を幅方向で高めることができる。また、前記の比ＡＣ１／ＡＬの下限値に制限は無いが、好ましくは１．０以上である。
【００２６】
第一調整流路部１３３の隙間の大きさＡＣ１を前記の範囲に収めることによって複層フィルムの第一層の厚み精度を向上させられる理由は定かでは無いが、本発明者の検討によれば、以下のように推察される。すなわち、一般に、溶融樹脂がリップ部のＴＤ方向のどの位置に多く流れ、どの位置に少なく流れるかは、マニホールドに供給されてからリップ部から放出されるまでのＴＤ方向における全ての位置の溶融樹脂の圧力損失が一定になるように定まる。また、一般に、ダイス設備に係る圧力損失は、流路隙間に強く依存する。このため、第一調整流路部１３３で調整量を大きくするためには、第一調整流路部１３３の隙間を狭くすることが好ましい。通常、ダイスの設計において流路の隙間が最も狭いのはリップ部分であるため、ＡＣ１／ＡＬを３以下とすることで、ダイス１０の全体における第一調整流路部１３３の影響が大きくなり、第一層の厚み精度を向上させられるものと推察できる。
【００２７】
また、本実施形態においては、第一調整流路部１３３は、第一流路１３０において部分的に隙間の大きさが小さくなった部分である。したがって、第一調整流路部１３３の隙間の大きさＡＣ１は、第一流路１３０の第一調整流路部１３３の直ぐ上流の部分１３４の隙間の大きさＡ１３４よりも小さくなっている。これにより、第一調整流路部１３３は第一流路１３０において部分的に流路断面積が小さくなった絞りとして機能できる。このため、絞りの作用によって、第一流路１３０の第一調整流路部１３３よりも下流の部分１３５での溶融樹脂の圧力を安定させることができる。したがって、得られる複層フィルムにおいて、第一層の厚み精度を幅方向で更に高めることが可能となる。
【００２８】
さらに、第一調整流路部１３３の隙間の大きさＡＣ１は、第一プリランド１３１の隙間の大きさＡＰ１よりも小さいことが好ましい。これにより、得られる複層フィルムにおいて、第一層の厚み精度を幅方向で更に高めることができる。
【００２９】
第一流路１３０は、その下流端部において合流部４１０に接続されている。したがって、第一流路１３０を流通した溶融樹脂は、合流部４１０に送られるようになっている。
【００３０】
（第二層形成用の溶融樹脂が流れうる流路）
第二供給路２１０は、ダイス本体１００の外部に開口した流路部分である。この第二供給路２１０には、押出機等の樹脂供給装置によって第二層形成用の溶融樹脂が供給されうるようになっている。そして、第二供給路２１０は、ダイス１０の外部から供給される溶融樹脂を取り込み、取り込んだ溶融樹脂を第二マニホールド２２０に送るようになっている。
【００３１】
第二マニホールド２２０は、第二供給路２１０の下流に接続された流路部分である。この第二マニホールド２２０には、第二供給路２１０を通じて、第二層形成用の溶融樹脂が供給されうるようになっている。
【００３２】
図３は、本発明の一実施形態に係るダイス１０を図１のIII−III線で示す平面で切った断面を模式的に示す断面図である。図３に示すように、第二マニホールド２２０は、第一マニホールド１２０と同様に、第二供給路２１０より流路幅方向に広がって形成されている。また、第二マニホールド２２０は、流路幅方向の端部に近い位置ほど下流に下がるように形成されている。これにより、第二マニホールド２２０に供給された溶融樹脂は、流路幅方向の全体に送られて、流路幅方向の端部にまで効率よく行き渡らせることができるようになっている。
【００３３】
図１に示すように、第二マニホールド２２０の下流には、第二マニホールド２２０から下流に延びるように、第二流路２３０が接続されている。これにより、第二マニホールド２２０に供給された溶融樹脂は、この第二流路２３０に流れ込めるようになっている。
【００３４】
第二流路２３０の第二マニホールド２２０との接続部分には、第二プリランド２３１が形成されている。第二プリランド２３１の隙間の大きさＡＰ２は、第二流路２３０の第二プリランド２３１の直ぐ下流の部分２３２の隙間の大きさＡ２３２よりも小さくなっている。また、図３に示すように、第二プリランド２３１は、第二流路２３０の流路幅方向の中央部を頂部として上流に張り出している。このため、第一プリランド１３１と同様に、この第二プリランド２３１により、得られる複層フィルムにおいて第二層の厚み精度を幅方向で向上させることができるようになっている。
【００３５】
第二流路２３０は、その下流端部において合流部４１０に接続されている。したがって、第二流路２３０を流通した溶融樹脂は、合流部４１０に送られるようになっている。
【００３６】
（第三層形成用の溶融樹脂が流れうる流路）
第三供給路３１０は、ダイス本体１００の外部に開口した流路部分である。この第三供給路３１０には、押出機等の樹脂供給装置によって第三層形成用の溶融樹脂が供給されうるようになっている。そして、第三供給路３１０は、ダイス１０の外部から供給される溶融樹脂を取り込み、取り込んだ溶融樹脂を第三マニホールド３２０に送るようになっている。
【００３７】
第三マニホールド３２０は、第三供給路３１０の下流に接続された流路部分である。この第三マニホールド３２０には、第三供給路３１０を通じて、第三層形成用の溶融樹脂が供給されうるようになっている。
【００３８】
第三マニホールド３２０は、第一マニホールド１２０及び第二マニホールド２２０と同様に、第三供給路３１０より流路幅方向に広がって形成されている。また、第三マニホールド３２０は、流路幅方向の端部に近い位置ほど下流に下がるように形成されている。これにより、第三マニホールド３２０に供給された溶融樹脂は、流路幅方向の全体に送られて、流路幅方向の端部にまで効率よく行き渡らせることができるようになっている。
【００３９】
図１に示すように、第三マニホールド３２０の下流には、第三マニホールド３２０から下流に延びるように、第三流路３３０が接続されている。これにより、第三マニホールド３２０に供給された溶融樹脂は、この第三流路３３０に流れ込めるようになっている。
【００４０】
第三流路３３０の第三マニホールド３２０との接続部分には、第三プリランド３３１が形成されている。第三プリランド３３１の隙間の大きさＡＰ３は、第三流路３３０の第三プリランド３３１の直ぐ下流の部分３３２の隙間の大きさＡ３３２よりも小さくなっている。また、第三プリランド３３１は、第三流路３３０の流路幅方向の中央部を頂部として上流に張り出している。このため、第一プリランド１３１及び第二プリランド２３１と同様に、この第三プリランド３３１により、得られる複層フィルムにおいて第三層の厚み精度を幅方向で向上させることができるようになっている。
【００４１】
第三流路３３０は、第三調整流路部３３３を備える。この第三調整流路部３３３は、第三流路３３０において、所定の範囲の大きさの隙間を有する部分である。具体的な第三調整流路部３３３の隙間の大きさＡＣ３は、第一調整流路部１３３の隙間の大きさＡＣ１と同様に定義される範囲に収まるようにする。このような第三調整流路部３３３を、第三マニホールド３２０より下流かつ合流部４１０より上流に設けたことにより、得られる複層フィルムにおいて、第三層の厚み精度を幅方向で高めることができる。
【００４２】
第三調整流路部３３３は、第一調整流路部１３３と同様に、第三流路３３０において部分的に隙間の大きさが小さくなった部分である。したがって第三調整流路部３３３の隙間の大きさＡＣ３は、第三流路３３０の第三調整流路部３３３の直ぐ上流の部分３３４の隙間の大きさＡ３３４よりも小さくなっている。これにより、得られる複層フィルムにおいて、第三層の厚み精度を幅方向で更に高めることが可能となる。
【００４３】
また、第三調整流路部３３３の隙間の大きさＡＣ３は、第三プリランド３３１の隙間の大きさＡＰ３よりも小さいことが好ましい。これにより、得られる複層フィルムにおいて、第三層の厚み精度を幅方向で更に高めることができる。
【００４４】
第三流路３３０は、その下流端部において合流部４１０に接続されている。したがって、第三流路３３０を流通した溶融樹脂は、合流部４１０に送られるようになっている。
【００４５】
（第一層〜第三層形成用の溶融樹脂がいずれも流れうる流路）
図１に示すように、上述した第一流路１３０、第二流路２３０及び第三流路３３０は、合流部４１０で合流している。また、この合流部４１０の下流には、合流部４１０から下流に延びるように、合流流路４２０が接続されている。これにより、第一流路１３０を流れた第一層形成用の溶融樹脂、第二流路２３０を流れた第二層形成用の溶融樹脂、及び第三流路３３０を流れた第三層形成用の溶融樹脂は、合流部４１０で合流し、いずれも層状になって合流流路４２０を流れるようになっている。また、本実施形態においては、図１に示すように、第一流路１３０、第二流路２３０及び第三流路３３０は、図中右側からこの順に並んで設けられている。そのため、合流流路４２０を流れる際、第一層形成用の溶融樹脂、第二層形成用の溶融樹脂、及び第三層形成用の溶融樹脂は、流路深さ方向において、この順に並んだ状態で流れるようになっている。
【００４６】
合流流路４２０の下流には、リップ部４３０が形成されている。リップ部４３０は、その下流端部においてダイス本体１００の外部に開口している。これにより、合流部４１０で合流した第一層形成用の溶融樹脂、第二層形成用の溶融樹脂及び第三層形成用の溶融樹脂は、このリップ部４３０から連続的に吐出しうるようになっている。
【００４７】
リップ部４３０の隙間の大きさＡＬは、リップ部４３０の上流に設けられた合流流路４２０よりも小さく設定される。リップ部４３０の隙間の大きさＡＬの具体的な範囲は、製造しようとする複層フィルムの厚みに応じて任意に設定しうる。
【００４８】
（調整流路部の隙間の大きさの調整機構）
本実施形態にかかるダイス１０は、第一調整流路部１３３の隙間の大きさを調整できる流路隙間制御部５００を備える。この流路隙間制御部５００は、チョークバー５１０及び調整ボルト５２０を備える。
【００４９】
チョークバー５１０は、移動可能に設けられた棒状の部材である。このチョークバー５１０は、流路幅方向に垂直な平面で切った断面が略台形状になっている。また、チョークバー５１０は、第一調整流路部１３３の流路幅方向の片方の端からもう片方の端にわたって連続して延びている。さらに、チョークバー５１０の流路側の端部は第一調整流路部１３３に面していて、チョークバー５１０は可動堰として機能できるようになっている。これにより、チョークバー５１０の位置を調整することにより、第一調整流路部１３３の隙間の大きさを調整できるようになっている。
【００５０】
調整ボルト５２０は、チョークバー５１０の第一調整流路部１３３とは反対側に設けられている。また、調整ボルト５２０はチョークバー５１０の長手方向（即ち、第一調整流路部１３３の流路幅方向）において所定間隔で複数、設けられている。それぞれの調整ボルト５２０の先端部は、チョークバー５１０に進退自在に支持されている。これにより、調整ボルト５２０を軸方向に移動させることにより、チョークバー５１０を移動させて、第一調整流路部１３３の隙間の大きさを調整できるようになっている。
【００５１】
具体的には、以下のような操作により、第一調整流路部１３３の隙間の大きさを調整できるようになっている。例えば、第一調整流路部１３３の幅方向のある部分の隙間の大きさを小さくしたい場合は、その部分に対応する調整ボルト５２０を前進させてチョークバー５１０を押すようにする。また、第一調整流路部１３３の幅方向のある部分の隙間の大きさを大きくしたい場合は、その部分に対応する調整ボルト５２０を後退させてチョークバー５１０を引くようにする。この操作を調整ボルト５２０ごとに行うことにより、流路幅方向の位置ごとに第一調整流路部１３３の隙間の大きさを調整することができ、ひいては流路幅方向における第一調整流路部１３３の隙間の大きさの分布を調整することができるようになっている。これにより、第一調整流路部１３３を流れる溶融樹脂の流量を流路幅方向の位置ごとに調整して、幅方向における第一層の厚みムラを抑制することが可能となっている。
【００５２】
調整ボルト５２０同士の間隔は、４０ｍｍ以上５０ｍｍ以下とすることが好ましい。調整ボルト５２０同士の間隔を前記範囲の下限値以上にすることにより、チョークバー５１０に形成されるボルト穴によるチョークバー５１０の強度低下を抑制できる。また、上限値以下にすることにより、調整ボルト５２０の数を多くできるので、多くの部分においてチョークバー５１０を部分的に移動させることが可能となるため、第一調整流路部１３３の隙間の大きさを精密に調整できる。
【００５３】
図４は、本発明の一実施形態に係る調整ボルト５２０を、調整ボルト５２０の軸方向に平行な平面で切った断面を模式的に示す断面図である。
図４に示すように、調整ボルト５２０の外径Ｄ５２０は、好ましくは１０ｍｍ以上、より好ましくは１４ｍｍ以上であり、好ましくは３０ｍｍ以下、より好ましくは２４ｍｍ以下である。調整ボルト５２０の外形Ｄ５２０を前記範囲の下限値以上にすることにより、ボルト強度を高くできる。また、上限値以下にすることにより、調整ボルト５２０が螺合されるチョークバー５１０の強度を高くできる。
【００５４】
また、各調整ボルト５２０は、それぞれ、第一調整流路部１３３の温度を調整できるヒーターとして、棒状の電気ヒーター５３０を備える。この電気ヒーター５３０は、調整ボルト５２０の軸部分に埋め込まれている。また、この電気ヒーター５３０は、通電又は遮電することにより電気ヒーター５３０の発熱量を調整できるようになっている。これにより、チョークバー５１０を所望の温度で加熱できるようになっている。そのため、チョークバー５１０をその長手方向において位置ごとに所望の温度に調整でき、ひいては第一調整流路部１３３の流路幅方向において温度分布を精密に調整できるようになっている。
【００５５】
このように第一調整流路部１３３の流路幅方向において温度分布を精密に調整できることにより、ダイス１０では、第一調整流路部１３３を流れる溶融樹脂の温度を流路幅方向の位置ごとに精密に調整できる。ここで、溶融樹脂は、一般に、温度が変化すると樹脂粘度が変化する。また、溶融樹脂は、粘度が低いと流路を流れ易く、また、粘度が高いと流路を流れ難い傾向がある。したがって、前記のような温度調整を行うことにより、第一調整流路部１３３を流れる溶融樹脂の流量を流路幅方向の位置ごとに調整できるので、複層フィルムの第一層の厚みを更に精密に調整することが可能になっている。
【００５６】
また特に、第一調整流路部１３３の隙間の大きさは小さいので、電気ヒーター５３０による温度の調整を特に精密に行うことができる。したがって、第一流路１３０の中でも特に第一調整流路部１３３において温度調整を行うことにより、前記の複層フィルムの第一層の厚み精度を顕著に高めることができる。
【００５７】
さらに、第一調整流路部１３３の隙間の大きさが小さいことにより、電気ヒーター５３０によって第一調整流路部１３３内での溶融樹脂の温度を、精密且つ広い温度範囲で調整可能である。このように溶融樹脂の温度を精密且つ広い温度範囲で調整できるので、第一層の厚みを精密に且つ広い厚み範囲で調整できる。したがって、第一調整流路部１３３において温度の調整を行うことにより、特に広い厚み範囲で第一層の厚みを精密に調整することができる。
【００５８】
電気ヒーター５３０の径Ｄ５３０は、調整ボルト５２０の外径Ｄ５２０に対して、好ましくは７５％以下、より好ましくは５０％以下である。これにより、調整ボルト５２０の強度を高くできる。また、電気ヒーター５３０の径Ｄ５３０の下限値に制限は無いが、通常は、調整ボルト５２０の外径Ｄ５２０の３０％以上である。
【００５９】
また、図１に示すように、ダイス１０は、第三調整流路部３３３の隙間の大きさを調整できる流路隙間制御部６００を備える。この流路隙間制御部６００は、流路隙間制御部５００と同様に、チョークバー６１０及び調整ボルト６２０を備える。これにより、第一調整流路部１３３と同様の要領で、流路幅方向の位置ごとに第三調整流路部３３３の隙間の大きさを調整することができるので、幅方向における第三層の厚みムラを抑制することが可能となっている。
【００６０】
各調整ボルト６２０は、それぞれ、第三調整流路部３３３の温度を調整できるヒーターとして、電気ヒーター５３０と同様の棒状の電気ヒーター６３０を備える。これにより、チョークバー６１０をその長手方向において位置ごとに所望の温度に調整でき、ひいては第三調整流路部３３３の流路幅方向において温度分布を精密に調整できるようになっている。そのため、第三調整流路部３３３を流れる溶融樹脂の流量を流路幅方向の位置ごとに調整できるので、複層フィルムの第三層の厚みを更に精密に調整することが可能になっている。
【００６１】
さらに、図１に示すように、ダイス１０は、リップ部４３０の隙間の大きさを調整できる流路隙間制御部としてリップ調整ボルト７００を備える。このリップ調整ボルト７００は移動可能に設けられている。また、リップ調整ボルト７００の先端はリップ部４３０の近傍に配置されている。さらに、リップ調整ボルト７００は、リップ部４３０の流路幅方向において所定間隔で複数、設けられている。これにより、リップ調整ボルト７００を移動させることによって、流路幅方向の位置ごとにリップ部４３０の隙間の大きさを調整でき、ひいては流路幅方向におけるリップ部４３０の隙間の大きさの分布を調整することができるようになっている。
【００６２】
このようにリップ部４３０の隙間の大きさの分布を調整することにより、リップ部４３０を流れる溶融樹脂の抵抗を流路幅方向の位置ごとに調整することができる。したがって、リップ部４３０では、隙間の大きさの分布を調整することにより、溶融樹脂の流量を位置ごとに調整することができるので、リップ部４３０から吐出される溶融樹脂の厚みを調整でき、ひいては複層フィルムの全厚みを調整できるようになっている。
【００６３】
（複層フィルムの製造方法）
本発明の一実施形態にかかるダイス１０は以上のように構成されている。このダイス１０を用いて複層フィルムを製造する場合は、下記のように、溶融押し出し法による製造方法を実施しうる。
【００６４】
複層フィルムを製造しようとする場合、押出機（図示省略）を用いて、第一層形成用の溶融樹脂、第二層形成用の溶融樹脂、及び第三層形成用の溶融樹脂を、それぞれ第一供給路１１０、第二供給路２１０及び第三供給路３１０を介して、第一マニホールド１２０、第二マニホールド２２０及び第三マニホールド３２０に供給する。
【００６５】
第一マニホールド１２０に供給された溶融樹脂は、第一マニホールド１２０において流路幅方向に拡げられた後、第一流路１３０に送られる。第一流路１３０に送られた溶融樹脂は、第一プリランド１３１及び第一調整流路部１３３を含む第一流路１３０を通って、合流部４１０に送られる。
また、第二マニホールド２２０に供給された溶融樹脂は、第二マニホールド２２０において流路幅方向に拡げられた後、第二流路２３０に送られる。第二流路２３０に送られた溶融樹脂は、第二プリランド２３１を含む第二流路２３０を通って、合流部４１０に送られる。
さらに、第三マニホールド３２０に供給された溶融樹脂は、第三マニホールド３２０において流路幅方向に拡げられた後、第三流路３３０に送られる。第三流路３３０に送られた溶融樹脂は、第三プリランド３３１及び第三調整流路部３３３を含む第三流路３３０を通って、合流部４１０に送られる。
【００６６】
合流部４１０に送られた第一層形成用の溶融樹脂、第二層形成用の溶融樹脂、及び第三層形成用の溶融樹脂は、合流部４１０で合流する。合流した溶融樹脂は、層状に重ね合わせられる。その後、これらの溶融樹脂は、層状態を維持したままで、合流流路４２０を流れる。
合流流路４２０を流れた溶融樹脂は、その層状態を保ったまま、リップ部４３０から連続的に吐出される。
そして、吐出された溶融樹脂が冷却されて硬化することにより、複層フィルムが得られる。
【００６７】
上述した製造方法においては、調整ボルト５２０及び６２０により、第一調整流路部１３３の隙間の大きさＡＣ１及び第三調整流路部３３３の隙間の大きさＡＣ３を、前記の範囲に収まるように調整する。これにより、製造される複層フィルムにおいて、第一層及び第三層の厚み精度を幅方向で高めることができる。
【００６８】
また、上述した製造方法においては、複数の調整ボルト５２０及び６２０により、第一調整流路部１３３及び第三調整流路部３３３の幅方向の各地点における隙間の大きさを調整する。具体的には、製造される複層フィルムにおいて、第一層及び第三層の幅方向における厚みムラが小さくなるように、調整を行う。これにより、第一層及び第三層の厚み精度を、幅方向で更に高めることができる。
【００６９】
さらに、上述した製造方法においては、電気ヒーター５３０及び６３０により、第一調整流路部１３３及び第三調整流路部３３３の幅方向の各地点における温度を調整する。これにより、複層フィルムの第一層及び第三層の厚み精度を、幅方向で特に効果的に高めることができる。
【００７０】
この際、第一層及び第三層の厚みの大まかな調整は、第一調整流路部１３３及び第三調整流路部３３３の隙間の大きさの調整により行うことが好ましい。また、第一層及び第三層の厚みの微小な調整については、第一調整流路部１３３及び第三調整流路部３３３の温度の調整により行うことが好ましい。流路の隙間の大きさは精密な調整が煩雑であるのに対し、温度の調整は精密な調整が容易だからである。
【００７１】
また、上述した製造方法においては、リップ調整ボルト７００により、リップ部４３０の幅方向の各地点における隙間の大きさを調整する。具体的には、製造される複層フィルムの全厚みが所望の大きさとなるように、調整を行う。これにより、所望の厚みの複層フィルムを得ることができる。
【００７２】
図５は、本発明の一実施形態に係るダイス１０を用いて製造される複層フィルム８００の断面を模式的に示す断面図である。
図５に示すように、上述した製造方法により、樹脂により形成された第一層８１０、第二層８２０及び第三層８３０をこの順に備える複層フィルム８００が得られる。この複層フィルム８００においては、前記のように、最外層である第一層８１０及び第三層８３０の厚み精度が高くなっている。また、第一層８１０及び第三層８３０の厚み精度が高くなっていることにより、第一層８１０及び第三層８３０の厚みムラを原因とした厚みムラが第二層８２０において抑制されるので、第一層８１０及び第三層８３０に挟まれた第二層８２０の厚み精度も高くなっている。したがって、上述した実施形態により、第一層８１０、第二層８２０及び第三層８３０のいずれにおいても厚み精度に優れた複層フィルム８００を得ることができる。
【００７３】
また、上述した複層フィルム８００においては、その複層フィルム８００に含まれる第一層８１０、第二層８２０及び第三層８３０の厚み精度を向上させることができるので、その第一層８１０、第二層８２０及び第三層８３０の幅方向における厚みムラを小さくできる。具体的には、複層フィルム８００に含まれる少なくとも一つの層（第一層８１０、第二層８２０又は第三層８３０）の厚みムラは、当該層の平均厚みに対して、好ましくは±５％以内、より好ましくは±３％以内、特に好ましくは±１％以内に収まる。ここで「厚みムラ」とは、フィルムの幅方向の端部を除いた中央部７５％の領域における、その層の厚みの最大値と最小値との差を、その層の平均厚みで除した値である。
【００７４】
また一般に、厚みが薄い層ほど、厚み精度を高めることが難しい。中でも、厚みが異なる複数の層を備えた複層フィルムでは、層の厚みの差が大きい場合に、厚みが小さい層の厚み精度を高めることが特に難しい。したがって、上述した利点を有効に活用する観点では、本実施形態にかかるダイス１０は、厚みが大きく異なる少なくとも２層を備える複層フィルムの製造に用いることが好ましい。例えば、上述した複層フィルム８００において第一層８１０の厚みＴ８１０及び第三層８３０の厚みＴ８３０が小さく、第二層８２０の厚みＴ８２０が大きい場合には、これらの厚みの比Ｔ８１０／Ｔ８２０及び比Ｔ８３０／Ｔ８２０の少なくとも一方は、１／２５以上１／１０以下の範囲に収まることが好ましい。
【００７５】
複層フィルム８００の全厚みは、複層フィルム８００の用途に応じて任意に設定しうる。具体的な複層フィルム８００の全厚みの範囲は、好ましくは１０μｍ以上、より好ましくは２０μｍ以上、特に好ましくは３０μｍ以上であり、好ましくは５００μｍ以下、より好ましくは４００μｍ以下、特に好ましくは３００μｍ以下である。
【００７６】
複層フィルム８００の全光線透過率は、８５％以上であることが好ましい。ここで、光線透過率は、ＪＩＳ  Ｋ０１１５に準拠して、分光光度計（日本分光社製、紫外可視近赤外分光光度計「Ｖ−５７０」）を用いて測定しうる。
【００７７】
複層フィルム８００のヘイズは、好ましくは５％以下、より好ましくは３％以下、特に好ましくは１％以下である。ここで、ヘイズは、ＪＩＳ  Ｋ７３６１−１９９７に準拠して、日本電色工業社製「濁度計  ＮＤＨ−３００Ａ」を用いて、５箇所測定し、それから求めた平均値を採用しうる。
【００７８】
［２．変形例］
本発明は上述した実施形態に限定されず、更に変更して実施してもよい。
例えば、ダイス本体１００の内部に、ヒーターとして、第一供給路１１０、第一マニホールド１２０及び第一流路１３０に沿って設けられた電気ヒーター；第二供給路２１０、第二マニホールド２２０及び第二流路２３０に沿って設けられた電気ヒーター；第三供給路３１０、第三マニホールド３２０及び第三流路３３０に沿って設けられた電気ヒーター；を設けてもよい。これらの電気ヒーターの形状は特に限定されず、例えば、板状、円柱状等が挙げられる。円柱状の電気ヒーターを用いる場合、その電気ヒーターの直径は、１５ｍｍ〜２５ｍｍが好ましい。また、板状の電気ヒーターを用いる場合、その電気ヒーターの厚みは、１５ｍｍ〜２５ｍｍが好ましい。
【００７９】
また、例えば、上述した電気ヒーター以外にも、ダイス本体１００の全体の温度を調整できる電気ヒーターを、ダイス本体１００の外周に設けてもよい。
【００８０】
また、例えば、リップ調整ボルト７００内に、電気ヒーター５３０と同様にして、電気ヒーターを設けてもよい。これにより、リップ部４３０における溶融樹脂の温度を調整することができる。さらに、リップ調整ボルト７００の温度を電気ヒーターで調整することにより、リップ調整ボルト７００を膨脹及び収縮させて、この膨張及び収縮によりリップ部４３０の隙間の大きさを調整してもよい。
【００８１】
また、例えば、ヒーターとして、電気ヒーター以外のヒーターを用いてもよい。このようなヒーターとしては、例えば、オイル循環による伝熱装置などが挙げられる。
【００８２】
また、例えば、第一流路１３０、第二流路２３０、第三流路３３０、合流部４１０及び合流流路４２０の表面にＨ−Ｃｒメッキ等の表面処理を施してもよい。Ｈ−Ｃｒメッキを施すことにより、研磨によりリップ部４３０の形状を成形する場合に、リップ部４３０を滑らかにできる。そのため、ダイラインを効果的に防止することができる。また、第一流路１３０、第二流路２３０、第三流路３３０、合流部４１０及び合流流路４２０の表面への溶融樹脂の付着を抑制することができる。これにより、ダイラインの低減、及び厚みムラの更なる低減が期待できる。ここでダイラインとは、製造された複層フィルムのＭＤ方向に延びる不規則に生じる線状凹部及び線状凸部のことをいう。
【００８３】
また、例えば、リップ部４３０の表面にセラミックコート等の表面処理を施してもよい。セラミックコートを施すことにより、リップ部４３０の表面への溶融樹脂の付着を抑制することができる。これにより、ダイラインの低減、及び厚みムラの更なる低減が期待できる。
【００８４】
また、例えば、第一流路１３０において第一調整流路部１３３は２箇所以上設けてもよく、第三流路３３０において第三調整流路部３３３は２箇所以上設けてもよい。
【００８５】
また、例えば、第二流路２３０に、第一調整流路部１３３及び第三調整流路部３３３と同様に、調整流路部を設けてもよい。
【００８６】
また、上述した実施形態では３層を有する複層フィルムの製造用のダイス１０を例示して説明したが、本発明にかかるダイスは、２層を有する複層フィルムの製造用途に用いてもよく、４層以上の層を備える複層フィルムの製造用途に用いてもよい。
【００８７】
また、上述した複層フィルムには、更に任意の工程を施してもよい。例えば、複層フィルムに延伸処理を施す工程を行ってもよい。延伸処理を施すことにより複層フィルムにレターデーションを発現させることができるので、複層フィルムを位相差フィルムとして用いることが可能となる。この際、延伸方法としては、例えば、ロールの周速の差を利用して縦方向に一軸延伸する方法、テンター延伸機を用いて横方向に一軸延伸する方法などの一軸延伸法；同時二軸延伸法、逐次二軸延伸法等の二軸延伸法；テンター延伸機を用いた斜めに延伸する方法；などが挙げられる。ここで斜め方向とは、縦方向及び横方向の両方に平行でない方向を表す。
【００８８】
また、例えば、複層フィルムの表面に、任意の層を設ける工程を行ってもよい。任意の層としては、例えば、マット層、ハードコート層、反射防止層、防汚層等が挙げられる。
【００８９】
［３．樹脂の説明］
上述した複層フィルムが備える層は、いずれも、樹脂により形成される。このような樹脂としては、通常、熱可塑性樹脂を用いる。
熱可塑性樹脂としては、固有複屈折が正の樹脂を用いてもよく、固有複屈折が負の樹脂を用いてもよく、固有複屈折が正の樹脂と固有複屈折が負の樹脂とを組み合わせて用いてもよい。中でも、複数の層を組み合わせて多様な光学特性を得る観点では、複層フィルムの第一層又は第二層の一方を固有複屈折が正の樹脂で形成し、他方を固有複屈折が負の樹脂で形成することが好ましい。また、一般に固有複屈折が負の樹脂よりも固有複屈折が正の樹脂の方が機械的強度に優れるので、第一層及び第二層のうち厚みが薄い層を、固有複屈折が正の樹脂で形成することが好ましい。
【００９０】
固有複屈折が正の樹脂は、通常、固有複屈折が正の重合体を含む。この重合体の例を挙げると、ポリエチレン、ポリプロピレン等のオレフィン重合体；ポリエチレンテレフタレート、ポリブチレンテレフタレート等のポリエステル重合体；ポリフェニレンサルファイド等のポリアリーレンサルファイド重合体；ポリビニルアルコール重合体、ポリカーボネート重合体、ポリアリレート重合体、セルロースエステル重合体、ポリエーテルスルホン重合体、ポリスルホン重合体、ポリアリルサルホン重合体、ポリ塩化ビニル重合体、ノルボルネン重合体、棒状液晶ポリマーなどが挙げられる。これらの重合体は、１種類を単独で用いてもよく、２種類以上を任意の比率で組み合わせて用いてもよい。また、重合体は、単独重合体でもよく、共重合体でもよい。
【００９１】
これらの中でも、レターデーションの発現性、低温での延伸性、並びに、固有複屈折が正の樹脂の層とその他の層との接着性の観点から、ポリカーボネート重合体が好ましい。ポリカーボネート重合体としては、カーボネート結合（−Ｏ−Ｃ（＝Ｏ）−Ｏ−）を含む構造単位を有する任意の重合体を用いうる。ポリカーボネート重合体の例を挙げると、ビスフェノールＡポリカーボネート、分岐ビスフェノールＡポリカーボネート、ｏ，ｏ，ｏ’，ｏ’−テトラメチルビスフェノールＡポリカーボネートなどが挙げられる。
【００９２】
固有複屈折が負の樹脂は、通常、固有複屈折が負の重合体を含む。この重合体の例を挙げると、スチレン又はスチレン誘導体の単独重合体、並びに、スチレン又はスチレン誘導体と他の任意のモノマーとの共重合体を含む芳香族ビニル重合体；ポリアクリロニトリル重合体；ポリメチルメタクリレート重合体；あるいはこれらの多元共重合ポリマー；などが挙げられる。また、スチレン又はスチレン誘導体に共重合させうる前記任意のモノマーとしては、例えば、アクリロニトリル、無水マレイン酸、メチルメタクリレート、及びブタジエンが好ましいものとして挙げられる。また、これらの重合体は、１種類を単独で用いてもよく、２種類以上を任意の比率で組み合わせて用いてもよい。
【００９３】
これらの中でも、レターデーションの発現性が高いという観点から、芳香族ビニル重合体が好ましく、さらに耐熱性が高いという点で、スチレン又はスチレン誘導体と無水マレイン酸との共重合体が特に好ましい。この場合、芳香族ビニル重合体１００重量部に対して、無水マレイン酸を重合して形成される構造を有する構造単位（無水マレイン酸単位）の量は、好ましくは５重量部以上、より好ましくは１０重量部以上、特に好ましくは１５重量部以上であり、好ましくは３０重量部以下、より好ましくは２８重量部以下、特に好ましくは２６重量部以下である。
【００９４】
前記の樹脂は、配合剤を含んでいてもよい。配合剤の例としては、滑剤；層状結晶化合物；無機微粒子；酸化防止剤、熱安定剤、光安定剤、耐候安定剤、紫外線吸収剤、近赤外線吸収剤等の安定剤；可塑剤；染料及び顔料等の着色剤；帯電防止剤；などが挙げられる。中でも、滑剤及び紫外線吸収剤は、可撓性及び耐候性を向上させることができるので好ましい。また、配合剤は、１種類を単独で用いてもよく、２種類以上を任意の比率で組み合わせて用いてもよい。
【００９５】
滑剤としては、例えば、二酸化ケイ素、二酸化チタン、酸化マグネシウム、炭酸カルシウム、炭酸マグネシウム、硫酸バリウム、硫酸ストロンチウム等の無機粒子；ポリメチルアクリレート、ポリメチルメタクリレート、ポリアクリロニトリル、ポリスチレン、セルロースアセテート、セルロースアセテートプロピオネート等の有機粒子；などが挙げられる。中でも、滑剤としては有機粒子が好ましい。
【００９６】
紫外線吸収剤としては、例えば、オキシベンゾフェノン系化合物、ベンゾトリアゾール系化合物、サリチル酸エステル系化合物、ベンゾフェノン系紫外線吸収剤、ベンゾトリアゾール系紫外線吸収剤、アクリロニトリル系紫外線吸収剤、トリアジン系化合物、ニッケル錯塩系化合物、無機粉体などが挙げられる。好適な紫外線吸収剤の具体例を挙げると、２，２’−メチレンビス（４−（１，１，３，３−テトラメチルブチル）−６−（２Ｈ−ベンゾトリアゾール−２−イル）フェノール）、２−（２’−ヒドロキシ−３’−ｔｅｒｔ−ブチル−５’−メチルフェニル）−５−クロロベンゾトリアゾール、２，４−ジ−ｔｅｒｔ−ブチル−６−（５−クロロベンゾトリアゾール−２−イル）フェノール、２，２’−ジヒドロキシ−４，４’−ジメトキシベンゾフェノン、２，２’，４，４’−テトラヒドロキシベンゾフェノンなどが挙げられる。特に好適なものとしては、２，２’−メチレンビス（４−（１，１，３，３−テトラメチルブチル）−６−（２Ｈ−ベンゾトリアゾール−２−イル）フェノール）が挙げられる。
【００９７】
配合剤の量は、本発明の効果を著しく損なわない範囲で適宜定めうる。例えば、配合剤の量は、複層フィルムの１ｍｍ厚換算での全光線透過率が８０％以上を維持できる範囲としうる。
【００９８】
樹脂の重量平均分子量は、樹脂で溶融押し出し法を実施できる範囲に調整することが好ましい。
【００９９】
樹脂のガラス転移温度Ｔｇは、好ましくは８０℃以上、より好ましくは９０℃以上、更に好ましくは１００℃以上、中でも好ましくは１１０℃以上、特に好ましくは１２０℃以上である。樹脂のガラス転移温度Ｔｇがこのように高いことにより、複層フィルムを延伸した場合に、樹脂の配向緩和を低減することができる。また、ガラス転移温度Ｔｇの上限に特に制限は無いが、通常は２００℃以下である。
【実施例】
【０１００】
以下、実施例を示して本発明について具体的に説明する。ただし、本発明は以下の実施例に限定されるものではなく、本発明の請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温及び常圧の条件において行った。【０１０１】
［評価方法］
（複層フィルムに含まれる層の平均厚みの測定方法）
複層フィルムを平坦な状態に配置し、干渉式膜厚計（大塚電子社製  ＦＥ−２９００）をＴＤ方向に走査することで、複層フィルムに含まれる各層の厚みを測定した。ＴＤ方向の測定間隔は５ｍｍとした。そして、各測定地点での層の厚みの平均値をその層の平均厚みとした。【０１０２】
（層の厚み精度の評価方法）
前記のように測定した各層の複数の測定地点での厚みのうち、最大値と最小値を選び、その最大値と最小値との差を計算した。求めた最大値と最小値との差を、その層の平均厚みで割って、幅方向における厚みムラの大きさを求めた。この厚みムラが小さいほど、その層の厚み精度が優れていることを表す。【０１０３】
（温度調整によって調整可能な厚みの範囲の評価方法）
調整ボルトに埋め込まれた電気ヒーターを用いて、ＴＤ方向全域に対する中央部３０％の領域において、第一調整流路部及び第三調整流路部の温度を３０℃高くしたこと以外は、各実施例及び比較例と同様の操作を行った。
こうして得られた複層フィルムに含まれる層の平均厚みを測定した。得られた値から、下記の式により、第一調整流路部及び第三調整流路部の温度を３０℃高くしたことによる中央部３０％の領域における平均厚みの増加率Ｉを計算した。ここで、Ｔ０は、各実施例及び比較例での中央部３０％の領域における層の平均厚みを表す。また、Ｔ３０は、各実施例及び比較例よりも第一調整流路部及び第三調整流路部の温度を３０℃高くした場合の、中央部３０％の領域における層の平均厚みを表す。
Ｉ＝（Ｔ０−Ｔ３０）／Ｔ０×１００（％）【０１０４】
この平均厚みの増加率Ｉが大きいほど、温度調整によって層の厚みをより大きく変化させられることを表す。即ち、平均厚みの増加率Ｉが大きいほど、より広い範囲で層の厚みを温度調整によって調整可能であることを表す。【０１０５】
［実施例１］
第一層形成用の熱可塑性樹脂及び第三層形成用の熱可塑性樹脂として、ポリカーボネート樹脂（Ｃｈｉ  Ｍｅｉ社製「ワンダーライトＰＣ−１１５」、ガラス転移温度１４０℃）のペレットを用意した。
また、第二層形成用の熱可塑性樹脂として、スチレン−無水マレイン酸共重合体樹脂（ＮｏｖａＣｈｅｍｉｃａｌｓ社製「ＤｙｌａｒｋＤ３３２」、ガラス転移温度１３５℃）のペレットと、ポリメチルメタクリレート樹脂（旭化成社製「デルペット８０ＮＨ」、ガラス転移温度１１０℃）のペレットとを、重量比８５：１５で混合したペレットを用意した。【０１０６】
三種三層の共押出成形用のフィルム成形装置を準備した。このフィルム成形装置は、３つの異なる押出機で押出した樹脂により３層からなるフィルムを形成するタイプの装置である。このフィルム成型装置には、ダイスとして、上述した実施形態で説明したのと同様の構成のダイスを取り付けた。このダイスのリップ部の表面粗さＲａは、０．１μｍであった。【０１０７】
第一層形成用として、前記のポリカーボネート樹脂のペレットを、ダブルフライト型のスクリューを備えた第一の一軸押出機に投入して、溶融させた。
また、第二層形成用として、前記のスチレン−無水マレイン酸共重合体樹脂のペレット及びポリメチルメタクリレート樹脂のペレットを混合したペレットを、ダブルフライト型のスクリューを備えた第二の一軸押出機に投入して、溶融させた。
さらに、第三層形成用として、前記のポリカーボネート樹脂のペレットを、ダブルフライト型のスクリューを備えた第三の一軸押出機に投入して、溶融させた。【０１０８】
溶融された２６０℃の第一層形成用のポリカーボネート樹脂を、目開き１０μｍのリーフディスク形状のポリマーフィルターを通して、ダイスの第一のマニホールドに供給した。また、溶融された２６０℃のスチレン−無水マレイン酸共重合体樹脂及びポリメチルメタクリレート樹脂の混合樹脂を、目開き１０μｍのリーフディスク形状のポリマーフィルターを通して、ダイスの第二のマニホールドに供給した。さらに、溶融された２６０℃の第三層形成用のポリカーボネート樹脂を、目開き１０μｍのリーフディスク形状のポリマーフィルターを通して、ダイスの第三のマニホールドに供給した。【０１０９】
スチレン−無水マレイン酸共重合体樹脂とポリメチルメタクリレート樹脂との混合樹脂、及びポリカーボネート樹脂を、前記のダイスから２６０℃で同時に押し出して、「ポリカーボネート樹脂からなる第一層」／「スチレン−無水マレイン酸共重合体樹脂及びポリメチルメタクリレート樹脂の混合樹脂からなる第二層」／「ポリカーボネート樹脂からなる第三層」を備える、３層構成のフィルム状の溶融樹脂を得た。この際、ダイスにおいて、リップ部の隙間の大きさＡＬに対する第一調整流路部の隙間の大きさＡＣ１の比ＡＣ１／ＡＬは、１．２に設定した。また、リップ部の隙間の大きさＡＬに対する第三調整流路部の隙間の大きさＡＣ３の比ＡＣ３／ＡＬは、１．７６に設定した。【０１１０】
フィルム状の溶融樹脂を、表面温度１３０℃に調整された冷却ロールにキャストし、次いで表面温度１２０℃に調整された２本の冷却ロール間に通して、長尺の複層フィルムを得た。この複層フィルムの幅方向両端部を切り除き、幅を１４００ｍｍにした。
得られた複層フィルムに含まれる層の平均厚み及び幅方向における厚みムラを、上述した要領で測定した。また、上述した要領により、第一調整流路部及び第三調整流路部の温度を３０℃高くした場合の層の平均厚みの増加率Ｉを測定した。【０１１１】
［実施例２］
ダイスにおいて、リップ部の隙間の大きさＡＬに対する第一調整流路部の隙間の大きさＡＣ１の比ＡＣ１／ＡＬを、１．４に変更した。また、リップ部の隙間の大きさＡＬに対する第三調整流路部の隙間の大きさＡＣ３の比ＡＣ３／ＡＬを、１．６に変更した。
以上の事項以外は実施例１と同様にして、複層フィルムを製造し、評価した。【０１１２】
［実施例３］
第一層及び第三層を形成するポリカーボネート樹脂の押出量を変更した。
以上の事項以外は実施例１と同様にして、複層フィルムを製造し、評価した。【０１１３】
［比較例１］
ダイスにおいて、リップ部の隙間の大きさＡＬに対する第一調整流路部の隙間の大きさＡＣ１の比ＡＣ１／ＡＬを、３．２に変更した。また、リップ部の隙間の大きさＡＬに対する第三調整流路部の隙間の大きさＡＣ３の比ＡＣ３／ＡＬを、３．２に変更した。
以上の事項以外は実施例１と同様にして、複層フィルムを製造し、評価した。【０１１４】
［比較例２］
ダイスにおいて、リップ部の隙間の大きさＡＬに対する第一調整流路部の隙間の大きさＡＣ１の比ＡＣ１／ＡＬを、６に変更した。また、リップ部の隙間の大きさＡＬに対する第三調整流路部の隙間の大きさＡＣ３の比ＡＣ３／ＡＬを、６に変更した。
以上の事項以外は実施例１と同様にして、複層フィルムを製造し、評価した。【０１１５】
［結果］
前記の実施例及び比較例の結果を、表１に示す。表１において、ＰＣとはポリカーボネート樹脂を示し、Ｓｔ−Ｍａとはスチレン−無水マレイン酸共重合体樹脂及びポリメチルメタクリレート樹脂の混合樹脂を示す。【０１１６】
【表１】
2014142034.tif 000003
【０１１７】
［検討］
溶融押し出し法による複層フィルムの製造においては、一般に、各層の厚みを精密に制御することが求められる。従来の押出技術においては、各樹脂の流量及び粘度に応じてダイスのマニホールド及びプリランドを設計することにより、各層の厚みを均一にしようと試みることが一般的であった。しかし、実際の工業生産の現場では、設計どおりに樹脂が流れることは稀である。また、樹脂の温度のわずかなバラツキがあれば、層の厚みは均一にならないことが多い。【０１１８】
また、単独の層からなる単層フィルムであれば、ダイスのリップ部により調整を試みることも考えられる。ところが、２層以上の層を備える複層フィルムでは、リップ部を調整すれば複層フィルムの全厚みの精度を高めることは可能であるが、その複層フィルムに含まれる各層の厚み精度を高めることまでは難しい。中でも、厚みの異なる複数の層を備える複層フィルムにおいては、例え特許文献１，２のような技術を用いた場合でも、厚みの薄い層の厚み精度を高めることが特に困難であった。【０１１９】
これに対し、表１から、ダイスにおいてリップ部の隙間の大きさに対する調整流路部の隙間の大きさの比を所定値以下にすれば、複層フィルムの各層の厚みムラを小さくできることが分かる。したがって、複層フィルムを製造するためのダイスにおいて、リップ部の隙間の大きさに対する調整流路部の隙間の大きさの比を所定値以下にすることにより、各層の厚み精度を効果的に改善できることが確認された。【０１２０】
さらに、実施例１〜３では、第一調整流路部及び第三調整流路部の温度を変化させた場合に、各層の平均厚みも大きく変化している。このことから、ダイスの調整流路部の温度を調整することによって、各層の厚みを効果的に変化させられることが分かる。したがって、リップ部の隙間の大きさに対する調整流路部の隙間の大きさの比を所定値以下にしたダイスにおいて、調整流路部の温度調整を適切に行うことにより、各層の厚み精度を更に改善できることが確認された。
【符号の説明】
【０１２１】
１０  ダイス
１００  ダイス本体
１１０  第一供給路
１２０  第一マニホールド
１３０  第一流路
１３１  第一プリランド
１３２  第一流路の第一プリランドの直ぐ下流の部分
１３３  第一調整流路部
１３４  第一流路の第一調整流路部の直ぐ上流の部分
１３５  第一流路の第一調整流路部よりも下流の部分
２１０  第二供給路
２２０  第二マニホールド
２３０  第二流路
２３１  第二プリランド
２３２  第二流路の第二プリランドの直ぐ下流の部分
３１０  第三供給路
３２０  第三マニホールド
３３０  第三流路
３３１  第三プリランド
３３２  第三流路の第三プリランドの直ぐ下流の部分
３３３  第三調整流路部
３３４  第三流路の第三調整流路部の直ぐ上流の部分
４１０  合流部
４２０  合流流路
４３０  リップ部
５００，６００  流路隙間制御部
５１０，６１０  チョークバー
５２０，６２０  調整ボルト
５３０，６３０  電気ヒーター
７００  リップ調整ボルト
８００  複層フィルム
８１０  第一層
８２０  第二層
８３０  第三層
【図１】
2014142034.tif 000004
【図２】
2014142034.tif 000005
【図３】
2014142034.tif 000006
【図４】
2014142034.tif 000007
【図５】
2014142034.tif 000008
【国際調査報告】
2014142034.tif 000009
2014142034.tif 000010
2014142034.tif 000011
2014142034.tif 000012